【手続補正書】
【提出日】平成19年1月30日(2007.1.30)
【手続補正１】
【補正対象書類名】明細書
【補正対象項目名】全文
【補正方法】変更
【補正の内容】
【書類名】    明細書
【発明の名称】  電荷輸送層用塗布液および電子写真感光体の製造方法
【特許請求の範囲】
【請求項１】  導電性支持体上に電荷発生層と電荷輸送層を積層してなる電子写真感光体の、該電荷輸送層を形成するために用いられる電荷輸送層用塗布液において、
１，３−ジオキソランと芳香族炭化水素（ベンゼンを除く）とからなる混合溶媒を含有することを特徴とする電荷輸送層用塗布液。
【請求項２】  前記芳香族炭化水素（ベンゼンを除く）の１０１ｋＰａ下での沸点が２００℃以下である請求項１に記載の電荷輸送層用塗布液。
【請求項３】  前記１，３−ジオキソランと芳香族炭化水素（ベンゼンを除く）との混合比率が１０／９０〜９０／１０（重量比）である請求項１または２に記載の電荷輸送層用塗布液。
【請求項４】 さらに電荷輸送材料を含有する請求項１〜３のいずれかに記載の電荷輸送層用塗布液。
【請求項５】 さらにバインダー樹脂を含有する請求項１〜４のいずれかに記載の電荷輸送層用塗布液。
【請求項６】  前記バインダー樹脂がポリカーボネートまたはポリアリレートである請求項５に記載の電荷輸送層用塗布液。
【請求項７】  さらに酸化防止剤を含有する請求項１〜６のいずれかに記載の電荷輸送層用塗布液。
【請求項８】  導電性支持体上に電荷発生層と電荷輸送層を積層してなる電子写真感光体を製造する方法において、
該電荷輸送層を請求項１〜７のいずれかに記載の電荷輸送層用塗布液を用いて形成することを特徴とする電子写真感光体の製造方法。
【発明の詳細な説明】
【０００１】
【発明の属する技術分野】
本発明は、電荷輸送層用塗布液、および、それを用いた電子写真感光体の製造方法に関するものである。
【０００２】
【従来の技術】
従来、電子写真感光体としては、セレン、酸化亜鉛、硫化カドミウム、シリコン等の無機光導電性化合物を主成分とする感光層を有する無機感光体が、広く用いられてきた。しかし、これらは感度、熱安定性、耐湿性、耐久性等において必ずしも満足し得るものではなく、また一部の無機感光体では感光体中に人体に有害な物質を含むため、廃棄に際して問題がある。
【０００３】
これら無機感光体の持つ欠点を克服する目的で様々な有機光導電性化合物を主成分とする感光層を有する有機感光体の研究・開発が近年盛んに行われている。特に電荷発生機能と電荷輸送機能とを異なる物質にそれぞれ分担させた機能分離型の感光体は、それぞれの材料を広い範囲から選択することができ、所望の性能を有する感光体を比較的容易に作製し得ることから多くの研究がなされており、実用に供されているものも多い。
【０００４】
これら有機感光体を作製するには、導電性支持体上に電荷発生機能や電荷輸送機能を持つ化合物を積層塗布して作製される。従って、通常は多層構造を有し、各層は固体状の化合物を溶媒で溶解した塗工液を、各種の塗布方式を用いて溶媒塗布することになる。
【０００５】
しかし、有機溶媒、特に工業生産に適した高い溶解力と適当な沸点を有する溶媒は、意外に少ない。
【０００６】
無論、感光体の製造に用いる溶媒である以上、溶解能や適当な沸点をもつと共に、電子写真感光体としての特性に悪影響を与えないものでないと使用することができないから、これらをすべて満足する溶媒の必要性は近年ますます高まっている。
【０００７】
【発明が解決しようとする課題】
したがって、本発明の目的は、電子写真感光体を製造する際に広い塗布条件で白化せず、電子写真特性が従来のハロゲン系炭化水素溶媒を用いた時と同等以上であり、画像形成の初期から長期間にわたって電位特性、耐久性や画像特性、解像度に優れた電子写真感光体の電荷輸送層用塗布液、および、それを用いた電子写真感光体の製造方法を提供することにある。
【０００８】
【課題を解決するための手段】
本発明の上記目的は、下記構成を採ることにより達成される。
【０００９】
（１）導電性支持体上に電荷発生層と電荷輸送層を積層してなる電子写真感光体の、該電荷輸送層を形成するために用いられる電荷輸送層用塗布液において、
１，３−ジオキソランと芳香族炭化水素（ベンゼンを除く）とからなる混合溶媒を含有することを特徴とする電荷輸送層用塗布液。
【００１０】
（２）前記芳香族炭化水素（ベンゼンを除く）の１０１ｋＰａ下での沸点が２００℃以下である（１）に記載の電荷輸送層用塗布液。
【００１１】
（３）前記１，３−ジオキソランと芳香族炭化水素（ベンゼンを除く）との混合比率が１０／９０〜９０／１０（重量比）である（１）または（２）に記載の電荷輸送層用塗布液。
【００１２】
（４）さらに電荷輸送材料を含有する（１）〜（３）のいずれかに記載の電荷輸送層用塗布液。
【００１３】
（５）さらにバインダー樹脂を含有する（１）〜（４）のいずれかに記載の電荷輸送層用塗布液。
【００１４】
（６）前記バインダー樹脂がポリカーボネートまたはポリアリレートである（５）に記載の電荷輸送層用塗布液。
【００１５】
（７）さらに酸化防止剤を含有する（１）〜（６）のいずれかに記載の電荷輸送層用塗布液。
【００１６】
（８）導電性支持体上に電荷発生層と電荷輸送層を積層してなる電子写真感光体を製造する方法において、
該電荷輸送層を（１）〜（７）のいずれかに記載の電荷輸送層用塗布液を用いて形成することを特徴とする電子写真感光体の製造方法。
【００１７】
【発明の実施の形態】
以下、本発明を詳細に説明する。
【００１８】
電子写真感光体、特に有機感光体の場合にはその感光層を形成するために、それらを構成する各固形材料を溶媒に溶かして塗布するのが一般的な製造方法である。
【００１９】
電荷発生と電荷輸送の機能を分離して積層構造にした積層感光体の場合、感光層の膜厚の殆どが電荷輸送層（１０〜４０μｍ程度）であり、そのため、電荷輸送層の塗布液に使う溶媒には、高い溶解性、適当な沸点をもつことにより感光層内に残留しないこと、沸点が高すぎて塗布液がダレないことや不純物として残留し電子写真特性に悪影響を及ぼさないこと等、種々の必要特性が求められる。
【００２０】
最近、電荷輸送層の結着樹脂によく用いられているポリカーボネートやポリアリレート系バインダーは優れたバインダーとして電子写真感光体の表面層等に用いられてきた。しかし、これらの塗布溶媒は、メチレンクロライド、エチレンクロライド、クロロホルム、モノクロロベンゼン、ジクロロベンゼン等の含ハロゲン系の有機溶媒を組み合わせたものまたは単体である場合が多い。
【００２１】
ハロゲンを含まない有機溶媒としてはアセトン、酢酸、メチルエチルケトン、トルエン、テトラヒドロフラン（ＴＨＦ）、ジオキサン、シクロヘキサノン等多数あるが、表面層の結着樹脂として強度的に優れているポリカーボネートやポリアリレート系バインダーに対して溶解能、塗膜形成時にダレない（適当な沸点を有する）、更には電子写真感光体となった時に感度的に優れている、等のあらゆる必要特性を全て満たす非ハロゲン系溶剤はなかなか見つかっていない。特に電荷輸送層の場合、通常膜厚が１５μｍ以上必要とされるので、高分子化されたポリカーボネートやポリアリレートをバインダーとして用いる場合等には、これら高分子の溶解能が十分である必要がある。
【００２２】
ハロゲンを含まない良溶媒として、分子内に酸素原子を含む環状エーテルのテトラヒドロフラン等や酸素原子を２個含むジオキサン等があるが、テトラヒドロフラン等は構造的に不安定なので安定化剤などトラップとなりうるものを相当量添加しなければならず、また、ジオキサン等は毒性が強く、発ガン性の疑いもあり極力製造工程に投入したくない。
【００２３】
一方、１，３−ジオキソランは各種結着剤の溶解能が高く、沸点も７４〜７５℃程度であり、感光体用塗布液の溶媒に適しているものの、実際の感光体の製造に当たっては、塗布後の白化（ブラッシング）を避けるため、狭い範囲での温湿度管理が必要であり、また、電子写真特性的にも感度が十分とれない場合があるため、感光体の製造、性能的に制約があった。
【００２４】
なかんずく、１，３−ジオキソランを低沸点溶媒とし、高沸点溶媒に芳香族炭化水素（ベンゼンを除く）を組み合わせることにより、固形分（ＣＴ材や結着材など）を広く溶解し、芳香族炭化水素を含有しているため塗布〜乾燥の工程で広い温湿度範囲に渡って白化し難く、かつ、ハロゲン系炭化水素やハロゲン系芳香族炭化水素を好ましく組み合わせた溶媒と同等かそれ以上の電子写真特性を発揮する。この時、電荷輸送層の膜厚プロフィール（膜厚ダレなど）の許容範囲が広ければ、１，３−ジオキソランに限定することなく、メチル基、エチル基他の置換基が１個以上ついていて、その沸点が１，３−ジオキソランより高い１，３−ジオキソラン誘導体を単体、組み合わせ、または１，３−ジオキソランと組み合わせて電荷輸送層用塗布液の１，３−ジオキソラン溶媒としてもよい。
【００２５】
なお、この時の１，３−ジオキソランと芳香族炭化水素溶媒の混合比は白化のし易さと乾燥後の膜厚ダレの関係より所望の混合比を選択することができ、通常１，３−ジオキソラン／芳香族炭化水素＝５／９５〜９５／５（重量比）で、より一般的には１０／９０〜９０／１０と広い混合比率で混合溶媒を構成できる。
【００２６】
本発明の１，３−ジオキソランは名称の通り、下記の構造を有している。
【００２７】
【化１】
2001343763.tif 000001
【００２８】
１，３−ジオキソランは、他の脂肪族炭化水素、アルコール、ケトン、エステル、カルボン酸やエーテル等の脂肪族溶媒にはみられない脂肪族でありながら、高分子ポリカーボネートやポリアリレート等の結着材高分子を溶解せしめることが可能であり、かつ、電荷輸送材料等の低分子機能材料をも十分溶解させることができる電子写真感光体の塗布液の良溶媒である。また、沸点も７４〜７５℃程度と感光体の塗布溶媒に適した蒸発特性を備えている。
【００２９】
一方、一般に芳香族炭化水素には、ベンゼンのように無置換のものの他に、トルエン、キシレン、アニソール、ベンジルアルコール、フェノール、クレゾール、モノクロロベンゼンやジクロロベンゼンなど各種置換基を有するものも多数ある。この芳香族炭化水素は、塗布液の構成溶媒として塗布され、しかる後に高温乾燥にて溶媒を蒸発により除去される工程をとるので、蒸発し難い溶媒であれば感光層の中に残留溶媒として存在し、表面層の塗布液であれば、耐摩耗性の障害となる。したがって、本発明に係わる芳香族炭化水素は、通常の乾燥温度とかけ離れた沸点を有するのでは感光体用塗布液の溶媒に適さないので、常圧下で沸点が２００℃以下であることが好ましい。
【００３０】
上記の様な沸点を有する芳香族炭化水素の例としては、ベンゼン、トルエン、キシレン、アニソール、クロロベンゼンなどである。ただしベンゼンは、人体への悪影響の知見及び、後述の白化の観点から本発明の芳香族炭化水素には含めない。
【００３１】
この様な芳香族炭化水素を１，３−ジオキソランと組み合わせた感光体の電荷輸送層用の塗布液とすることで、脱ハロゲン系溶媒を確立するだけでなく、塗布〜乾燥時の急激な温度低下を妨げられるため、広い温湿度にわたって白化（ブラッシング）が防げ、更に、この組み合わせで他の非ハロゲン系溶媒単体や非ハロゲン系溶媒の組み合わせではみられない良好な電子写真特性（感光体の初期から耐久後にわたり高感度／低残留電位を維持）を発現することが可能となる。
【００３２】
その理由は定かではないが、電荷発生層の上に電荷輸送層を積層した感光体の電荷輸送層の塗布液の低沸点良溶媒に適当量の芳香族炭化水素（蒸発の遅い溶媒）が混合されていることで、芳香族炭化水素のポリカーボネートやポリアリレート等の結着材や各種電荷輸送材料への高溶解能をもちながらも、電荷発生層に用いられる樹脂（各種アセタール樹脂など）を膨潤させることはできても自由に溶解させることはできない。そのため、電荷発生層と電荷輸送層の界面を残しつつも、電荷輸送層塗布液は十分に電荷発生層を濡らすことができるので、結果として非常に広い面積の電荷発生層／電荷輸送層界面を形成することができ、かつ、顔料を覆う樹脂を溶解せしめることはないこと、等が高感度の一因と考えられる。
【００３３】
また、芳香族炭化水素であれば、感光層中に微少量残留しても他の脂肪族飽和炭化水素や極性の強い有機化合物等に比べて、電荷の電導性や移動性の妨げになることが幾分小さくなることも期待できる。
【００３４】
本発明の１，３−ジオキソランや芳香族炭化水素の感光体中に含まれる残留含有量は電荷輸送層の厚さ、バインダーとの親和性、塗布スピード、ドラム径、工程プロセス等によって微妙に変わってくるので、実際はドラム中の含有量分析によって確認後生産するのがよい。含有量制御は乾燥温度、乾燥時間、乾燥風速、風量等の好ましい組み合わせにより行われる。
【００３５】
本発明の塗布溶媒の感光体中に含まれる残留含有量の検出は当業者においてよく知られている方法、例えばガスクロマトグラフィー等により定量できる。
【００３６】
本発明に特に適した電荷輸送層用塗布液に溶解させるバインダー樹脂としては、ポリカーボネートやポリアリレート等があり、これらのバインダーは公知であり、各種資料例えば、特開平０７−０９２７０３号公報や特開平１０−０２０５２３号公報などに記述されている。これらポリカーボネートやポリアリレートの例を以下に示すが、これらに限定されるものではない。なお、例示中のｎおよびｍは重合度（モル比）を表す。
【００３７】
【化２】
2001343763.tif 000002
【００３８】
１，３−ジオキソランの保存安定性を高めるために酸化防止剤（ＡＯ剤）の添加を行ってもよい。その際、用いられる酸化防止剤としては、電子写真特性に悪影響を及ぼすものでなければ特に化学構造等に限定はない。好ましく用いられる化合物の例としては、例えばヒンダードアミン構造単位もしくはヒンダードフェノール構造単位を有するもの、或いはその双方を有するもの、有機リン系化合物、有機硫黄系化合物、ハイドロキノン系化合物、フェニルアミン系化合物等があるが、これらに限定されるものではない。
【００３９】
（１）ヒンダードフェノール構造単位を有する化合物例
【００４０】
【化３】
2001343763.tif 000003
【００４１】
（２）ヒンダードアミン構造単位を有する化合物例
【００４２】
【化４】
2001343763.tif 000004
【００４３】
（３）有機リン系化合物例
【００４４】
【化５】
2001343763.tif 000005
【００４５】
（４）有機硫黄系化合物例
【００４６】
【化６】
2001343763.tif 000006
【００４７】
（５）ハイドロキノン系化合物例（（３−１０）および誘導体）
【００４８】
【化７】
2001343763.tif 000007
【００４９】
好ましい酸化防止剤としては、分子内にヒンダードフェノール構造単位を有するものが、塗布液組成物の安定性と成膜された感光体の繰り返し特性や電位の安定性の点で有利であり、酸化防止剤の異種混合物を用いてもよい。
【００５０】
酸化防止剤の添加量は１，３−ジオキソランに対して３０〜１０００ｐｐｍが好ましく、添加量が少ないと塗布液の経時劣化が早く、添加量が多すぎると電子写真特性に悪影響を及ぼす（感度劣化、残留電位の増加など）ので、所望の液保存期間に応じてできるだけ少ない添加量にとどめるのが好ましい。
【００５１】
以下本発明に用いる電子写真感光体の構成について説明する。
【００５２】
本発明における電子写真感光体は、電荷輸送層と電荷発生層に分離した積層型であり、表面層は電荷輸送層である方がより機能を発現できる。
【００５３】
使用する導電性支持体は導電性を有するものであればよく、アルミニウム、ステンレスなどの金属、あるいは導電層を設けた金属、紙、プラスチックなどが挙げられ、形状はシート状、円筒状などが挙げられる。
【００５４】
支持体の傷を被覆することを目的とした導電層を設けてもよい。これはカーボンブラック、金属粒子などの導電性粉体をバインダー樹脂に分散させて形成することができる。導電層の膜厚は５〜４０μｍ、好ましくは１０〜３０μｍが適当である。
【００５５】
その上に接着機能を有する中間層をもうける。中間層の材料としてはポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。中間層の膜厚は０．０５〜５μｍ、好ましくは０．３〜１μｍが適当である。
【００５６】
中間層の上には電荷発生層が形成される。本発明に用いられる電荷発生層としては、電荷発生材料およびバインダー樹脂を溶剤中に分散させた塗料を塗工乾燥して形成する。機能分離型の場合、電荷発生層は電荷発生材料を結着剤樹脂および溶剤とともにホモジナイザー、超音波分散、ボールミル、振動ボールミル、サンドミル、アトライター、ロールミルおよび液衝突型高速分散機などの方法でよく分散する。ここで用いる電荷発生材料としてはピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。バインダー樹脂としては、例えばポリエステル樹脂、ポリアクリル樹脂、ポリビニルカルバゾール樹脂、フェノキシ樹脂、ポリカーボネート樹脂、ポリスチレン樹脂、ポリビニルアセテート樹脂、ポリサルフォン樹脂、ポリアリレート樹脂、塩化ビニルデン、ポリビニルベンザール樹脂、ポリブチラール樹脂などが主として用いられる。顔料とバインダー樹脂の比率（重量比）は１／０．１〜１／１０が好ましく、より好ましくは１／１〜３／１である。分散液を塗布、乾燥させて形成される電荷発生層の膜厚は５μｍ以下、好ましくは０．１〜２μｍが適当である。
【００５７】
電荷輸送層は、主として電荷輸送材料と結着材（バインダー）とを本発明に基づく混合溶媒中に溶解させた塗料を塗工／乾燥して形成する。用いられる電荷輸送材料としては、トリアリールアミン系化合物、ヒドラゾン化合物、スチルベン化合物、ピラゾリン系化合物、オキサゾール系化合物、トリアリールメタン系化合物、チアゾール系化合物などの低分子化合物が挙げられる。電荷輸送層のバインダーとしては、例えば、ポリカーボネート樹脂、ポリアリレート樹脂、ポリアクリレート樹脂、ポリエステル樹脂、ポリスチレン樹脂、スチレン−アクリルニトリル共重合体樹脂、ポリメタクリル酸エステル樹脂、スチレン−メタクリル酸エステル共重合体樹脂等が挙げられるが、これらに限定されるわけではない。電荷輸送材料は、０．５〜２倍量のバインダー樹脂と組み合わされ、塗工、乾燥し電荷輸送層を形成する。電荷輸送層の膜厚は５〜４０μｍ、好ましくは１５〜３０μｍが適当である。
【００５８】
次に、電子写真感光体の近傍の構成について説明する。
【００５９】
図１に接触帯電方式の電子写真装置の一例を示した。本例は転写式複写機もしくはプリンタであり、１の感光体、２の帯電ローラ、４の現像器と８のクリーニングブレードが９のプロセスカートリッジ枠体の中に組み込まれたカートリッジ方式の場合の例である。
【００６０】
１は本発明の対象となっている電子写真感光体でドラム型のものである。この電子写真感光体１は矢印の時計方向に所定の周速度（プロセススピード）をもって回転駆動される。
【００６１】
２は帯電手段としての接触帯電部材である帯電ローラである。この帯電ローラ２は該帯電ローラに圧接した感光体１の回転に従動して回転し、バイアス電源（不図示）からＡＣ電圧を重畳されたＤＣ電圧が印加される。この帯電ローラ２により感光体１の周面が所定の極性／電位に一様に帯電される。その感光体１の帯電処理面に不図示の露光手段（レーザービームスキャナなど）により目的画像情報の露光３がなされて、感光体１面に目的画像情報に対応した静電潜像が形成されていく。
【００６２】
その形成静電潜像は、現像器４内の荷電粒子（トナー）で正規現像または反転現像により可転写粒子像（トナー像）として顕画化される。
【００６３】
次いでそのトナー像は、感光体１と該感光体に圧接している転写ローラ５との間に給送された用紙６に転写される。この時、転写ローラ５にはバイアス電源（不図示）からトナーの保有電荷とは逆極性のバイアス電圧が印加されている。
【００６４】
トナー像転写を受けた用紙６は感光体１面から分離されて定着ローラ７へ搬送されてトナー像の定着処理を受ける。
【００６５】
トナー像転写後の感光体１面はクリーナー（クリーニングブレード）８により転写残りトナーなどの付着物の除去を受け、全工程を終了する。
【００６６】
以下実施例に従って説明する。
【００６７】
【実施例】
実施例１
常温／常湿下で、３０φ×３５８ｍｍのＡ１シリンダーを支持体とし、それに、以下の材料より構成される塗料を支持体上に浸せき法で塗布し１４０℃、３０分熱硬化して１５μｍの導電層を形成した。
【００６８】
導電性顔料：ＳｎＯ２コート処理硫酸バリウム              １０部
抵抗調節用顔料：酸化チタン                                ２部
バインダー樹脂：フェノール樹脂                            ６部
レベリング材：シリコーンオイル                    ０．００１部
溶剤：メタノール／メトキシプロパノール  ０．２／０．８  ２０部
【００６８】
次にこの上にＮメトキシメチル化ナイロン３部および共重合ナイロン３部をメタノール６５部、ｎブタノール３０部の混合溶媒に溶解した溶液を浸せき法で塗布し、０．５μｍの中間層を形成した。
【００６９】
次にＣｕＫα特性Ｘ線回折のブラッグ角２θ±０．２°が９．０°、１４．２°、２３．９°及び２７．１°に強いピークを有するオキシチタウムフタロシアニン（ＴｉＯＰｃ）４部及びポリビニルブチラール（商品名：エスレックＢＭ２、積水化学工業製）２部およびシクロヘキサノン６０部を、φ１ｍｍガラスビーズ入りのサンドミル装置で４時間分散したあと、エチルアセテート１００部を加えて電荷発生層用分散液を調製した。これを浸せき法で塗布し０．２μｍの電荷発生層を形成した。
【００７０】
次に下記構造式（４）
【００７１】
【化８】
2001343763.tif 000008
【００７２】
の電荷輸送材料１０部および、ポリカーボネート樹脂（三菱エンジニアリングプラスチックス社製  Ｚ−４００）１０部を１，３−ジオキソラン４０部とトルエン（沸点１１０．６℃）４０部の混合溶媒に溶解させて電荷輸送層用塗布液とした。
【００７３】
この塗料で浸せき法で塗布（塗布速度一定）し、１２０℃で１時間乾燥し、２８μｍ（中心付近）の電荷輸送層を形成した。この時、乾燥後の電荷輸送層を光学顕微鏡で観察して微小泡が多数観察された場合は白化：×、みられないものは白化：○とした。結果を表２に示した。
【００７４】
さらに、電荷輸送層の（未塗布側）上端から１８０ｍｍの位置（感光体のほぼ中心）と同２０ｍｍの位置の膜厚差を測定し、膜厚差が７μｍ未満の場合をダレ：○、７μｍ以上の場合を×と評価した。結果を表２に示した。
【００７５】
次に機械を用いた評価について説明する。
【００７６】
装置はキヤノン製ＬＢＰ−９３０（プロセススピード１０６ｍｍ／秒の初期設定を倍速の２１２ｍｍ／秒に、レーザー照射部にフィルターをつけ、レーザー光量は通常の５０％まで弱めた設定に改造した）及びそのプロセスカートリッジを用いた。
【００７７】
作製した電子写真感光体をこの装置で常温常湿下（２３℃／６０％程度）でレター紙耐久をおこない、シーケンスはプリント１枚ごとに１回停止する間欠モードで印字率は２％の文字画像で、初期と２，０００枚後の明部電位（Ｖｌ）を測定した結果を表２に示した。
【００７８】
実施例２〜１３
表１に記載されたＮｏ．２〜１３の電荷輸送層の溶媒組成であること、添加剤としてＢＨＴ（２、６−ジ−ｔｅｒｔ−ブチル−４−メチルフェノール）の添加の有無と電荷輸送層の膜厚を２６μｍに変えたこと以外は、実施例１と同様に電子写真感光体を作製し、白化、ダレと耐久前後の感度（Ｖ１）を評価／測定した。その結果を表２に示す。
【００７９】
【表１】
2001343763.tif 000009
【００８０】
【表２】
2001343763.tif 000010
【００８１】
比較例１〜７
表３に記載されたＮｏ．１〜７の電荷輸送層の溶媒組成であることと電荷輸送層の膜厚を２６μｍに変えたこと以外は、実施例１と同様に電子写真感光体を作製し、白化、ダレと耐久前後の感度（Ｖ１）を評価／測定した。その結果を表４に示す。
【００８２】
【表３】
2001343763.tif 000011
【００８３】
【表４】
2001343763.tif 000012
【００８４】
実施例１４〜１６
表５に記載されたＮｏ．１４〜１６の電荷輸送層の溶媒組成であること、電荷輸送層用の結着樹脂に前記（２−２）のポリアリレート（Ｍｗ＝１０万）を使用し、電荷輸送層の膜厚を２６μｍに変えたこと以外は実施例１と同様に電子写真感光体を作製し、白化、ダレと耐久前後の感度（Ｖ１）を評価／測定した。その結果を表６に示す。
【００８５】
実施例１７
表５に記載されたＮｏ．１７の電荷輸送層の溶媒組成であること、電荷輸送層用の結着樹脂に前記ポリカーボネート樹脂Ｚ４００と前記（２−２）のポリアリレートを１：１の比率で混合して使用したこと、電荷輸送層の膜厚を２６μｍに変えたこと以外は実施例１と同様に電子写真感光体を作製し、白化、ダレと耐久前後の感度（Ｖ１）を評価／測定した。その結果を表６に示す。
【００８６】
実施例１８
表５に記載されたＮｏ．１８の電荷輸送層の溶媒組成であること、電荷輸送層用の結着樹脂にポリメチルメタクリレート（Ｍｗ＝１０万）を使用し、電荷輸送層の膜厚を２６μｍに変えたこと以外は実施例１と同様に電子写真感光体を作製し、白化、ダレと耐久前後の感度（Ｖ１）を評価／測定した。その結果を表６に示す。
【００８７】
【表５】
2001343763.tif 000013
【００８８】
【表６】
2001343763.tif 000014
【００８９】
また、実施例Ｎｏ．１〜７の電荷輸送層用塗布液を調合後１２ヶ月後に外観を観察すると、添加剤が含有されている実施例５〜７に変化は見られなかったが、無添加の実施例１〜４は僅かに黄色味が増加し、環状エーテル溶媒の劣化を示唆する結果となった。
【００９０】
【発明の効果】
１，３−ジオキソランと芳香族炭化水素溶媒（ベンゼンを除く）を組み合わせて電荷輸送層用塗布液の溶媒として用いることにより、固形分の十分な溶解能、白化しない温湿度範囲が広いこと、膜厚のダレが少ないこと、更には電子写真感光体として十分な特性を有すること、というハロゲン系溶媒でなければ困難であった電荷輸送層用の溶媒に求められる各種特性を、本発明はハロゲン系溶媒に限定されない溶媒構成で全て満たすことができた。
【図面の簡単な説明】
【図１】
電子写真装置の一例の概略構成図
【符号の説明】
１      感光体
２      帯電ローラ
３      像露光
４      現像器
５      転写ローラ
６      用紙
７      定着ローラ
８      クリーニングブレード
９      カートリッジ枠体
１０    カートリッジガイド